(57)【要約】【課題】トナー定着強度に優れ、トナー受理層と加圧接着層との耐ブロッキング性に優れ、加圧接着層どうしを加熱することなく良好に接着できる湿式電子写真用紙を提供する。【解決手段】熱可塑性樹脂被覆紙である支持体と、支持体の片方面（表面）にアイオノマー樹脂を含有するトナー受理層を有し、且つ支持体の反対面（裏面）にポリエステル系ポリウレタン樹脂を含有する加圧接着層を有する湿式電子写真用紙によって達成される。好ましくは、前記ポリエステル系ポリウレタン樹脂が、ＪＩＳ  Ｋ  ６３０１に準拠して求められる伸び率が５００％以上８００％以下であり、且つ引張強さが２８ＭＰａ以上である。【選択図】なし【特許請求の範囲】
【請求項１】
熱可塑性樹脂被覆紙である支持体と、支持体の片方面（表面）にアイオノマー樹脂を含有するトナー受理層を有し、且つ支持体の反対面（裏面）にポリエステル系ポリウレタン樹脂を含有する加圧接着層を有する湿式電子写真用紙。
【請求項２】
ポリエステル系ポリウレタン樹脂が、ＪＩＳ  Ｋ  ６３０１に準拠して求められる伸び率が５００％以上８００％以下であり、且つ引張強さが２８ＭＰａ以上である請求項１に記載の湿式電子写真用紙。
【発明の詳細な説明】
【技術分野】
【０００１】
本発明は、熱可塑性樹脂被覆紙である支持体の表面にトナー受理層を有し、且つ支持体の裏面に加圧接着層を有する湿式電子写真用紙に関する。詳しくは、トナー受理層に画像を印刷し、加圧接着層どうしを接着させることで冊子化や製本化することができる湿式電子写真用紙に関する。
【背景技術】
【０００２】
電子写真方式による記録は、複写機をはじめ、端末のプリント出力、ファクシミリ、少部数印刷など様々な分野に適用されている。高精細化および色再現性の向上によって、電子写真方式は、写真データの印刷用途に使用されるようになっている。写真データを一枚毎に印刷するだけでなく、印刷後に印刷物を冊子化、アルバム化または製本化する用途、すなわち「フォトブック」が用途の中で伸びてきている。
【０００３】
電子写真方式は乾式電子写真方式と湿式電子写真方式とに大別される。乾式電子写真方式は、複写機などに代表される方式で、画像を形成するトナーは、顔料と合成樹脂からなる固体粉末トナーを使用する。画像形成方法は、コロナ帯電によって発生させた感光体ロール上の静電画像にトナーが吸着し、さらにトナーが用紙に転写し、転写された用紙を定着ロールで加熱することによりトナーが定着し画像形成する方式である。かかる方式では、トナーの微細化に限界があり、高解像度が得られ難い。また、画線部のトナー定着部分の光沢が高くなり、非画線部と光沢差が生じて、不自然な描写になる不具合がある。
【０００４】
一方で、湿式電子写真方式では、液体中にトナーを分散させるため、粉体の飛散などが問題とならず、乾式電子写真方式に比べてトナーを１／１０以下まで微細化できること、すなわち画線部を形成するドットを微細にできること、加えて色材として顔料を使用できるために耐候性の問題がないこと、さらに画像の光沢差を生じることがなく、写真データの印刷に好適な方式である。
【０００５】
湿式電子写真方式の画像形成方法は、乾式電子写真方式と同様に感光体ロール上の静電画像にトナーが吸着し、電位的な反発を利用してブランケットロールへトナーが転写することによって進行する。ブランケットロールの表面はシリコンゴムなどの界面自由エネルギーの低い素材で構成されており、トナーがブランケットロールから用紙に転写し、さらにブランケットロールは加温されており、トナーが溶融状態となり用紙へ定着し画像形成する方式である。かかる方式では、ブランケットロールから用紙へ湿式トナーが良好に転写すること（トナー転写性）および転写されたトナーがトナー受理層から離脱しないこと（トナー定着強度）を湿式トナーまたは用紙に要求する。
【０００６】
写真データの印刷では高い平滑性が要求されるため、用紙としては、ポリマーフィルムまたは熱可塑性樹脂で被覆された熱可塑性樹脂被覆紙を支持体にすることが好まれる。しかしながら、ポリマーフィルムや熱可塑性樹脂被覆紙ではトナー定着強度が不十分となる。従来からトナー受理層に用いられるスチレン−ブタジエン共重合体樹脂、アクリル系樹脂または酢酸ビニル系樹脂では、トナー転写性やトナー定着強度に不具合が生じる場合がある。印刷排紙性に優れ、トナーの転移定着性、トナーの耐水密着性が良い、樹脂シートを基材とした耐水性に優れた湿式電子写真方式用被記録シートとして、ポリエチレンを主成分とする樹脂及び帯電防止剤を備えるか、またはシート基材の少なくとも一方の表面にエチレン−不飽和カルボン酸共重合体のアイオノマーを備える湿式電子写真方式用被記録シートが公知である（例えば、特許文献１参照）。
【０００７】
裏面に通常状態では粘着性、接着性ともに示さず加熱時に粘着性あるいは接着性を示すヒートシール層を設けたヒートシール接着性電子写真転写記録用紙が公知である（例えば、特許文献２参照）。基紙の表裏面の少なくとも一方の面に、アクリル酸エステル共重合体樹脂を含む疑似接着剤を塗工してなる通常の状態では接着せず加圧条件が付与されると剥離可能に疑似接着する疑似接着剤層が設けられている電子写真記録用疑似接着用紙が公知である（例えば、特許文献３参照）。これらは主に圧着葉書用途に関する。
【先行技術文献】
【特許文献】
【０００８】
【特許文献１】特開平１１−１１９４６０号公報
【特許文献２】特開平１０−３１３２３号公報
【特許文献３】特開２００４−１６８９１２号公報
【発明の概要】
【発明が解決しようとする課題】
【０００９】
トナー転写性やトナー定着強度の向上方法として、トナー受理層に特許文献１に記載されるが如くのアイオノマー樹脂を含有する方法がある。しかしながら、アイオノマー樹脂を含有するトナー受理層と特許文献３に記載されるが如くのアクリル酸エステル共重合樹脂を用いる従来の加圧接着層とは、用紙が積み重ねられた時にブロッキングという不具合を発生する。特許文献２に記載されるが如くの加熱を伴う接着では、画像を形成するトナーが熱によって再軟化し、接着作業時に画像が劣化するという不具合がある。離型紙を伴うタック加工された湿式電子写真用紙は、接着時の離型紙を剥がす工程の手間や離型紙のゴミ問題があって好ましくない。
【００１０】
本発明の課題は、熱可塑性樹脂被覆紙である支持体の表面にトナー受理層を有し、且つ支持体の裏面に加圧接着層を有する湿式電子写真用紙において、トナー定着強度に優れ、積み重ねられた時にトナー受理層と加圧接着層とがブロッキングを発生することなく、加圧接着層どうしを接着させることが簡便であり、加熱することなく湿式電子写真用紙の加圧接着層どうしが良好に接着でき得る湿式電子写真用紙を提供することである。
本明細書において、支持体の表面および裏面とは、トナー受理層や加圧接着層を有する面が支持体の同一面側か否かを便宜上区別するための表記であり、支持体が実際に表面と裏面とに区別される意味ではない。
【課題を解決するための手段】
【００１１】
鋭意検討をした結果、本発明の上記の課題は、熱可塑性樹脂被覆紙である支持体と、支持体の片方面、すなわち表面にアイオノマー樹脂を含有するトナー受理層を有し、且つ支持体の反対面、すなわち裏面にポリエステル系ポリウレタン樹脂を含有する加圧接着層を有する湿式電子写真用紙によって解決される。
【００１２】
好ましくは、前記ポリエステル系ポリウレタン樹脂が、ＪＩＳ  Ｋ  ６３０１に準拠して求められる伸び率が５００％以上８００％以下であり、且つ引張強さが２８ＭＰａ以上である湿式電子写真用紙である。
【発明の効果】
【００１３】
本発明を実施することにより、熱可塑性樹脂被覆紙である支持体の表面にトナー受理層を有し、且つ支持体の裏面に加圧接着層を有する湿式電子写真用紙において、トナー定着強度に優れ、積み重ねられた時にトナー受理層と加圧接着層とがブロッキングを発生することなく、加圧接着層どうしを接着させることが簡便であり、加熱することなく湿式電子写真用紙の接着層どうしが良好に接着できる湿式電子写真用紙を提供することができる。
【発明を実施するための形態】
【００１４】
本発明において、トナー受理層はアイオノマー樹脂を含有する。アイオノマー樹脂を含有することによって、湿式電子写真用紙は、優れたトナー転写性と高いトナー定着強度とを得ることができる。かかるアイオノマー樹脂は、エチレン系アイオノマー樹脂である。エチレン系アイオノマー樹脂とは、エチレンを含むα−オレフィンと、α，β−不飽和カルボン酸との共重合体に、原子価が１〜３の金属イオンを付加せしめたイオン性共重合体であり、例えば、以下のような金属イオンによる分子間架橋構造を有する。
【００１５】
【化１】
2015034907.tif 000002
【００１６】
式中、Ｍは原子価が１〜３の金属イオンであり、ｍ及びｎは、任意の整数である。
ここで、α，β−不飽和カルボン酸の代表例としては、アクリル酸、メタクリル酸、イタコン酸などを挙げることができる。また、原子価が１〜３の金属イオンの代表例としては、Ｎａ＋、Ｋ＋、Ｃａ２＋、Ｚｎ２＋、Ａｌ３＋などを挙げることができる。エチレン系アイオノマー樹脂は、例えば、エチレン−不飽和カルボン酸共重合体のアイオノマー樹脂またはエチレン−不飽和カルボン酸共重合体のアイオノマー樹脂と多価エポキシ化合物との架橋体を挙げることができる。
エチレン系アイオノマー樹脂の合成は、例えば、ＤｕＰｏｎｔ法を挙げることができる。すなわち、エチレン系アイオノマー樹脂は、エチレンと不飽和カルボン酸との高圧ラジカル重合法によりエチレン−不飽和カルボン酸ランダム共重合体を合成し、続いてアルカリ金属、遷移金属陽イオン等とエチレン−不飽和カルボン酸ランダム共重合体との中和反応により製造される。
【００１７】
本発明において、トナー受理層は、特定の中和度を有するエチレン系アイオノマー樹脂を含有することが好ましい。具体的な中和度は、２０％以上８０％以下の範囲が好ましい。アイオノマー樹脂の特性は、金属イオンと結合したカルボキシル基の割合、すなわち中和度によって大きく影響を受けることが知られている。従って、中和度は、アイオノマー樹脂の特性を評価する上で重要なパラメーターである。エチレン系アイオノマー樹脂の中和度は、例えば、特開２００８−２９８６０１号公報に記載の方法により求めることができる。具体的には、アイオノマー樹脂の赤外吸収スペクトルを測定し、その１７００ｃｍ−１のピーク高さＡ及び２９１５ｃｍ−１のピーク高さＢを求めるとともに、前記アイオノマー樹脂をアルコール含有塩酸と接触させてアイオノマー樹脂中の金属イオンを除去した後に赤外吸収スペクトルを測定し、その１７００ｃｍ−１のピーク高さＣ及び２９１５ｃｍ−１のピーク高さＤを求め、式：１００−１００×（Ａ／Ｂ）／（Ｃ／Ｄ）による計算値を中和度（％）とする方法である。
【００１８】
エチレン系アイオノマー樹脂の中和度が２０％以上８０％以下の場合に、積み重ねられた時にトナー受理層と接着層とのブロッキング発生をより良好に抑制できる。
【００１９】
本発明において、トナー受理層は、無機顔料成分を含有することができる。無機顔料成分は、例えば、シリカ、酸化チタン、酸化亜鉛、硫酸バリウム、炭酸カルシウム、カオリンなどである。
【００２０】
トナー受理層は、アイオノマー樹脂や無機顔料成分以外にバインダーを含有することができる。バインダーは従来公知バインダーであって、例えば、スチレン−ブタジエン系共重合体、（メタ）アクリル酸またはこれらのエステル等の誘導体を含む重合体もしくは共重合体、酢酸ビニル重合体、酢酸ビニル−マレイン酸エステル共重合体、エチレン−酢酸ビニル共重合体、酢酸ビニル−塩化ビニル共重合体等の酢酸ビニル系重合体、ポリビニルエーテル、アルキルビニルエーテル−無水マレイン酸共重合体、スチレン−無水マレイン酸共重合体及びそれらの塩、塩化ビニリデン系共重合体、あるいはこれらの各種重合体のカルボキシル基等の官能基含有単量体による官能基変性重合体、ポリビニルピロリドン、ポリビニルピリジニウムハライド、ポリエチレングリコール、ポリプロピレングリコール等の合成ポリマー、メラミン樹脂、尿素樹脂等の熱硬化合成樹脂系等の接着剤、ポリビニルブチラール、アルキッド樹脂等の合成樹脂系接着剤、ゼラチン、酸化澱粉、カチオン化澱粉、エーテル化澱粉等の澱粉類、カルボキシメチルセルロース、ヒドロキシエチルセルロース等のセルロース誘導体などである。これらバインダーを単独あるいは併用して含有することができる。
【００２１】
トナー受理層には、ｐＨ調整剤、画像保存剤、着色剤、増粘剤、界面活性剤等適宜加えることができる。
【００２２】
本発明におけるトナー受理層の厚みは、０．０５μｍ以上１０μｍ以下の範囲であることが好ましい。
【００２３】
本発明において、トナー受理層を有する面側とは支持体の反対面である裏面に加圧接着層を有する。
【００２４】
加圧接着層とは、加熱や熱エネルギーを付与することなく、加圧のみで接着性を発現する熱可塑性樹脂を含有する層である。基材や被着体の種類に依存するものの、種々の熱可塑性樹脂が公知である。例えば、オレフィン系モノマー、ビニルエステル類、（メタ）アクリル系モノマーの単独重合体や共重合体などを挙げることができる。オレフィン系モノマーとしては、エチレン、プロピレン、ブテン、ペンテン、ヘキセン、オクテン等のα−オレフィンなどを挙げることができる。また、ビニルエステル類としては、酢酸ビニル、バーサチック酸ビニルなどを挙げることができる。また、（メタ）アクリル系モノマーとしては、（メタ）アクリル酸、（メタ）アクリル酸メチル、（メタ）アクリル酸ラウリル等の（メタ）アクリル酸及びそのアルキルエステル類、（メタ）アクリル酸２−メトキシエチル等の（メタ）アクリル酸アルコキシアルキルエステル類、マレイン酸、無水マレイン酸、イタコン酸等の重合性二塩基酸およびその無水物、ジメチルアミノエチルメタクリレート等のアルキルアミノ（メタ）アクリルエステル類などを挙げることができる。
【００２５】
本発明において、加熱や熱エネルギーを付与することなく加圧のみで接着性を有する熱可塑性樹脂は、ポリエステル系ポリウレタン樹脂である。ポリエステル系ポリウレタン樹脂は、ポリエステルポリオールであるポリオール化合物とイソシアネート化合物とが反応して得られる重合物であって、従来公知のウレタン樹脂である。このようなウレタン樹脂は、例えば、三洋化成工業社、日本ポリウレタン工業社などから市販されている。
【００２６】
ポリエステルポリオールとは、多塩基酸と多価アルコールとの縮合物のうち水酸基を有するものをいう。これらに使用される多塩基酸としては、例えば、フタル酸、イソフタル酸、テレフタル酸、トリメリット酸、トリメシン酸、ピロメリット酸、ナフタレンジカルボン酸等の芳香族多塩基酸、しゅう酸、マロン酸、こはく酸、グルタル酸、アジピン酸、ピメリン酸、スベリン酸、アゼライン酸、セバシン酸、ドデカン二酸、２−メチルこはく酸、２−メチルアジピン酸、３−メチルアジピン酸、３−メチルペンタン二酸、２−メチルオクタン二酸、３，７−ジメチルデカン二酸、３，８−ジメチルデカン二酸、ダイマ酸等の脂肪族多塩基酸、及びこれらの多塩基酸から得られる酸無水物が挙げられる。
【００２７】
多価アルコールとしては、例えば、エチレングリコール、ジエチレングリコール、トリエチレングリコール、プロピレングリコール、ジプロピレングリコール、プロパンジオール、ネオペンチルグリコール、グリセリン、トリメチロールエタン、トリメチロールプロパン、ジグリセロール、ペンタエリスリトール、ジペンタエリスリトール、ジアセトングリコール、ヘキサントリオール等の低分子量ポリオールの他、ポリエチレングリコール、ポリプロピレングリコール、ポリブチレングリコール等の高分子量ポリオールが挙げられる。これらから得られるポリエステルポリオールの他、ヒドロキシカルボン酸、もしくはその環状ラクトンの縮合物もしくは開環重合、例えばポリブチロラクトンポリオール、ポリカプロラクトンポリオールや、前記多塩基酸と多価アルコールに加え高級脂肪酸の３種を縮合して得られるアルキドポリオール等も挙げられる。
【００２８】
イソシアネート化合物としては、公知のものが使用できる。例えば、フェニレンジイソシアネート（ＰＤＩ）、トルエンジイソシアネート（ＴＤＩ）、ナフタレンジイソシアネート（ＮＤＩ）、４，４′−ジフェニルメタンジイソシアネート（ＭＤＩ）、キシリレンジイソシアネート（ＸＤＩ）等の芳香族脂肪族ジイソシアネート、水添ＴＤＩ、水添ＸＤＩ、水添ＭＤＩ、ヘキサメチレンジイソシアネート（ＨＤＩ）、イソホロンジイソシアネート（ＩＰＤＩ）等の脂肪族もしくは脂環族ジイソシアネート及びこれらの誘導体であるポリオール付加物、ビュレット体３量体である３官能以上のポリイソシアネートの他、イソシアネートを含む各種のオリゴマー、ポリマーが挙げられる。
【００２９】
表面がアイオノマー樹脂を含有するトナー受理層であり、裏面がポリエステル系ポリウレタン樹脂であることによって、湿式電子写真用紙は、トナー定着強度に優れ、積み重ねられた時にトナー受理層と加圧接着層とがブロッキングを発生することなく、加熱や熱エネルギーを付与することなく加圧だけで簡便に湿式電子写真用紙の加圧接着層どうしを良好に接着させることができる。加熱や熱エネルギーを付与しないためにトナーの再軟化を防止でき、画像を劣化させることが無い。
【００３０】
本発明において、加圧接着層は、ポリエステル系ポリウレタン樹脂以外に、本発明の効果を阻害しない範囲で、他の樹脂、無機顔料、有機顔料、ｐＨ調整剤、着色剤、増粘剤、界面活性剤などを適宜含有することができる。
【００３１】
本発明において、ポリエステル系ポリウレタン樹脂は、ＪＩＳ  Ｋ  ６３０１に準拠して求められる伸び率が５００％以上８００％以下であり、且つ引張強さが２８ＭＰａ以上であることが好ましい。この理由は定かではないが、伸び率および引張強さが上記範囲であることによって、加圧接着層どうしの接着性がより良好となるため、あるいは加圧接着層とトナー受理層とのブロッキングがより抑制されるためである。引張強さの上限は特に無く、樹脂として上限値となる。
【００３２】
本発明において、支持体は、熱可塑性樹脂被覆紙である。他の支持体として、ポリマーフィルム、上質紙、中質紙、更紙、クラフト紙、印刷用コーテッド紙など電子写真用紙分野で従来公知の支持体を用いることができるが、写真データを印刷する用途や本発明の効果が顕著である点から、熱可塑性樹脂被覆紙が好ましい。支持体の厚みとしては、５０μｍ〜３００μｍであることが好ましい。
【００３３】
本発明において、支持体にトナー受理層または加圧接着層を設ける方法としては、ダイレクトグラビアコーター、オフセットグラビアコーター、マイクログラビアコーター、リバースグラビアコーター、リバースロールコーター、エクストルージョンバーコーター、カーテンコーター、エアナイフコーター、バーコーター、コンマコーター、ダイコーター、リップコーター、ワイヤーバーコーター、ブレードコーター、スライドホッパーコーター及びそれらの組み合わせ等によって各塗液を塗布する方法を挙げることができる。塗布された塗液の乾燥装置としては、直線トンネル乾燥機、アーチドライヤー、エアループドライヤー、サインカーブエアフロートドライヤー等の熱風乾燥機、赤外線、加熱ドライヤー、マイクロ波等を利用した乾燥機等各種乾燥装置を挙げることができる。
【実施例】
【００３４】
以下では、本発明を実施例により詳細に説明する。なお、本発明は実施例に限定されるものではないことは言うまでもない。質量％は、特に説明のない限り実質成分の固形分換算質量％である。
【００３５】
（アイオノマー樹脂水分散液１）
エチレンに対してメタアクリル酸を８質量％とし高圧ラジカル重合により得たエチレン−メタアクリル酸のランダム共重合体と水酸化ナトリウムを用いた中和反応により、中和度が２０％で、固形分濃度が２５質量％のアイオノマー樹脂水分散液１を得た。
【００３６】
（アイオノマー樹脂水分散液２）
エチレンに対してメタアクリル酸を８質量％とし高圧ラジカル重合により得たエチレン−メタアクリル酸のランダム共重合体と水酸化ナトリウムを用いた中和反応により、中和度が５２％で、固形分濃度が２５質量％のアイオノマー樹脂水分散液２を得た。
【００３７】
（アイオノマー樹脂水分散液３）
エチレンに対してメタアクリル酸を８質量％とし高圧ラジカル重合により得たエチレン−メタアクリル酸のランダム共重合体と水酸化ナトリウムを用いた中和反応により、中和度が７９％で、固形分濃度が２５質量％のアイオノマー樹脂水分散液３を得た。
【００３８】
（アイオノマー樹脂水分散液４）
エチレンに対してメタアクリル酸を８質量％とし高圧ラジカル重合により得たエチレン−メタアクリル酸のランダム共重合体と水酸化ナトリウムを用いた中和反応により、中和度が１５％で、固形分濃度が３０質量％のアイオノマー樹脂水分散液４を得た。
【００３９】
（アイオノマー樹脂水分散液５）
エチレンに対してメタアクリル酸を８質量％とし高圧ラジカル重合により得たエチレン−メタアクリル酸のランダム共重合体と水酸化ナトリウムを用いた中和反応により、中和度が８５％で、固形分濃度が２０質量％のアイオノマー樹脂水分散液５を得た。
【００４０】
（トナー受理層のためのアクリル系樹脂水分散液）
アクリル系樹脂水分散物（日信化学工業社、ビニブラン２７７２）を用い、水に加えて固形分濃度２５質量％のアクリル系樹脂水分散液を得た。
【００４１】
（ポリエステル系ポリウレタン樹脂分散液１）
ポリエステル系ポリウレタン樹脂（三洋化成工業社、サンプレンＩＢ−４２２、伸び率１０００％、引張強さ１８ＭＰａ）を、水に加えて固形分濃度２５質量％のポリエステル系ポリウレタン樹脂分散液１を得た。
【００４２】
（ポリエステル系ポリウレタン樹脂分散液２）
ポリエステル系ポリウレタン樹脂（三洋化成工業社、サンプレンＩＢ−１０４、伸び率７７５％、引張強さ３０ＭＰａ）を、水に加えて固形分濃度２５質量％のポリエステル系ポリウレタン樹脂分散液２を得た。
【００４３】
（ポリエステル系ポリウレタン樹脂分散液３）
ポリエステル系ポリウレタン樹脂（三洋化成工業社、サンプレンＩＢ−１１４Ｂ、伸び率８００％、引張強さ２８ＭＰａ）を、水に加えて固形分濃度２５質量％のポリエステル系ポリウレタン樹脂分散液３を得た。
【００４４】
（ポリエステル系ポリウレタン樹脂分散液４）
ポリエステル系ポリウレタン樹脂（三洋化成工業社、サンプレンＩＢ−１７００Ｄ、伸び率９００％、引張強さ２０ＭＰａ）を、水に加えて固形分濃度２５質量％のポリエステル系ポリウレタン樹脂分散液４を得た。
【００４５】
（ポリエステル系ポリウレタン樹脂分散液５）
ポリエステル系ポリウレタン樹脂（三洋化成工業社、サンプレンＩＢ−４６５、伸び率５００％、引張強さ４９ＭＰａ）を、水に加えて固形分濃度２５質量％のポリエステル系ポリウレタン樹脂分散液５を得た。
【００４６】
（ポリエステル系ポリウレタン樹脂分散液６）
ポリエステル系ポリウレタン樹脂（三洋化成工業社、サンプレンＩＢ−５８２、伸び率１００％以下、引張強さ３９ＭＰａ）を、水に加えて固形分濃度２５質量％のポリエステル系ポリウレタン樹脂分散液６を得た。
【００４７】
（ポリエーテル系ポリウレタン樹脂分散液）
ポリエーテル系ポリウレタン樹脂（三洋化成工業社、サンプレンＩＢ−３００、伸び率９００％、引張強さ２７ＭＰａ）を、水に加えて固形分濃度２５質量％のポリエーテル系ポリウレタン樹脂分散液を得た。
【００４８】
（加圧接着層のためのアクリル系樹脂分散液）
メタクリル酸メチルをグラフト化した天然ゴム誘導体（ムサシノケミカル社、コアテックスＭＧ２５）を、水に加えて固形分濃度２５質量％の加圧接着層のためのアクリル系樹脂分散液を得た。
【００４９】
（湿式電子写真用紙の作製）
ポリプロピレン樹脂を上質紙の両面に溶融ラミネートした坪量１７０ｇ／ｍ２の熱可塑性樹脂被覆紙を支持体とした。各実施例および比較例の湿式電子写真用紙は、アイオノマー樹脂水分散液またはトナー受理層のためのアクリル系樹脂水分散液をトナー受理層の厚みが１μｍになるようにマイクログラビアコーターを用いて支持体の表面に塗布・乾燥し、続いて、ポリウレタン樹脂分散液または加圧接着層のためのアクリル系樹脂分散液を加圧接着層の塗工量が乾燥固形分１ｇ／ｍ２となるようにマイクログラビアコーターを用いて支持体の裏面に塗布・乾燥し、作製された。
【００５０】
（トナー定着強度の評価）
湿式電子写真方式の印刷機として、ＨＰ  Ｉｎｄｉｇｏ  ７０００Ｄｉｇｉｔａｌ  Ｐｒｅｓｓを用い、標準４色、８ビットモード、１２１９ｄｐｉにて、湿式電子写真用紙の表面に印刷を行った。印刷完了して１０分経過後に、ブラック、シアン、マゼンタ、イエローの単色、色濃度１００％（色の光学濃度）のベタ印刷部にセロハンテープを貼り付けて、テープを剥がしてテープに付着したトナーを観察し、トナー定着強度を評価した。本発明において、評価３または２であれば湿式電子写真記用紙はトナー定着性に優れるとする。
３：テープにトナーの付着がなく、トナー定着強度に優れている。
２：テープに僅かにトナーの付着が見られるが、トナー定着強度は良好である。
１：テープにトナーの付着が見られ、トナー定着強度は実用限度レベル以下である。
【００５１】
（トナー受理層と加圧接着層とのブロッキング抑制性の評価）
湿式電子写真方式の印刷機として、ＨＰ  Ｉｎｄｉｇｏ  ７０００Ｄｉｇｉｔａｌ  Ｐｒｅｓｓを用い、標準４色、８ビットモード、１２１９ｄｐｉにて、湿式電子写真用紙に連続１０００枚の印刷を行った後、棒積みのまま２４時間放置した。さらに１０００枚連続印刷後、棒積みされた印刷物上部全面に１．５ｋｇ／ｃｍ２の加重をかけて、２４時間放置し、加重試験とした。印刷画像は、ブラック、シアン、マゼンタ、イエローの単色、光学色濃度１００％のベタ印刷部、及び前記４色の各光学色濃度１００％のコンポジット（都合４００光学色濃度％）ベタ部を含む画像とした。印刷され棒積みされた湿式電子写真用紙におけるブロッキングの発生程度を下記の３段階で評価した。本発明において、評価３または２であれば湿式電子写真記用紙はブロッキング抑制性に優れるとする。
１：ブロッキングがほぼ発生していない。
２：ブロッキングが僅かに発生しているが、実用上問題無いレベルである。
３：ブロッキングが発生し、実用上問題となるレベルである。
【００５２】
（加圧接着層どうしの接着性の評価）
各湿式電子写真用紙の加圧接着層を有する裏面どうしを接着させ、接着性を以下の方法により評価した。葉書大（１０ｃｍ×１５ｃｍ）の２枚の湿式電子写真用紙の加圧接着層を有する裏面どうしを接着させた後、クリアランス可変の圧着ローラー（日本エー・ディ・エム社、ＳＰ４０１）を通過させて圧着一体化させる。圧着後、２５ｍｍの幅で短冊状に切り取り、テンシロン万能引っ張り試験機で１８０゜剥離強度を測定し、測定された値によって下記のように評価した。本発明において、評価３または２であれば湿式電子写真記用紙は接着性に優れるとする。
３：接着力は６０ｇｆ／２５ｍｍ以上であり、接着性が良好である。
２：接着力は５０ｇｆ／２５ｍｍ以上６０ｇｆ／２５ｍｍ未満の範囲であり、実用上接着性に問題無い。
１：接着力は５０ｇｆ／２５ｍｍ未満であり、実用上接着性に問題有り。
【００５３】
各実施例及び各比較例の評価結果を表１に示す。
【００５４】
【表１】
2015034907.tif 000003
【００５５】
表１から、本発明に該当する実施例１〜１０は、トナー定着強度、トナー受理層と加圧接着層とのブロッキング抑制性および加圧接着層どうしの接着性に優れることが分かる。しかしながら、本発明の構成を満足しない比較例１〜３は、これら効果が得られていないと分かる。
また、実施例１〜３、７および９と実施例４および５との対比から、アイオノマー樹脂の中和度２０％〜８０％の範囲が好ましいと分かる。また、実施例１〜３、７および９と実施例６、８および１０との対比から、ポリエステル系ポリウレタン樹脂の伸び率が５００％以上８００％以下の範囲且つ引張強さが２８ＭＰａ以上の範囲が好ましいと分かる。